(57)【要約】【課題】３層構造のＣａＳｉ２を簡便な方法で６層構造のＣａＳｉ２とし、当該ＣａＳｉ２を原料として用いたシリコン材料の製造方法を提供する。【解決手段】３層構造ＣａＳｉ２を含むＣａＳｉ２を４００℃以上で加熱し、次いで１５０℃／ｈ以上の速度で冷却する６層構造ＣａＳｉ２製造工程、  前記工程を経たＣａＳｉ２を酸と反応させて層状シリコン化合物とする層状シリコン化合物製造工程、  前記層状シリコン化合物を３００℃以上で加熱しシリコン材料とするシリコン材料製造工程、を含むことを特徴とするシリコン材料の製造方法。【選択図】図１
2016041644.tif 000002
【特許請求の範囲】
【請求項１】
３層構造ＣａＳｉ２を含むＣａＳｉ２を４００℃以上で加熱し、次いで１５０℃／ｈ以上の速度で冷却する６層構造ＣａＳｉ２製造工程、
前記工程を経たＣａＳｉ２を酸と反応させて層状シリコン化合物とする層状シリコン化合物製造工程、
前記層状シリコン化合物を３００℃以上で加熱しシリコン材料とするシリコン材料製造工程、
を含むことを特徴とするシリコン材料の製造方法。
【請求項２】
前記６層構造ＣａＳｉ２製造工程の加熱温度が５００℃以上である請求項１に記載のシリコン材料の製造方法。
【請求項３】
前記６層構造ＣａＳｉ２製造工程の加熱温度が６８０〜１０００℃の範囲内である請求項１又は２に記載のシリコン材料の製造方法。
【請求項４】
請求項１〜３のいずれかに記載の製造方法で得られたシリコン材料を負極活物質として具備するリチウムイオン二次電池。
【請求項５】
３層構造ＣａＳｉ２を４００℃以上で加熱し、次いで１５０℃／ｈ以上の速度で冷却する６層構造ＣａＳｉ２の製造方法。
【請求項６】
３層構造ＣａＳｉ２を含むＣａＳｉ２を４００℃以上で加熱し、次いで１５０℃／ｈ以上の速度で冷却する６層構造ＣａＳｉ２製造工程、
前記工程を経たＣａＳｉ２を酸と反応させて層状シリコン化合物とする層状シリコン化合物製造工程、
を含むことを特徴とする層状シリコン化合物の製造方法。
【発明の詳細な説明】
【技術分野】
【０００１】
本発明は、シリコン材料の製造方法に関するものである。
【背景技術】
【０００２】
シリコン材料は半導体、太陽電池、二次電池などの構成要素として用いられることが知られており、そして、シリコン材料に関する研究が活発に行われている。
【０００３】
例えば、特許文献１には、ＣａＳｉ２を酸と反応させて層状シリコン化合物を合成することが記載されており、当該層状シリコン化合物を活物質として具備するリチウムイオン二次電池が好適な放電容量を示すことが記載されている。
【０００４】
特許文献２には、ＣａＳｉ２には３層構造と６層構造のものがあることが記載されており、６層構造のＣａＳｉ２を活物質として具備するリチウムイオン二次電池が好適な容量維持率を示すことが記載されている。
【０００５】
そして、本発明者らは、特許文献３にて、ＣａＳｉ２と酸とを反応させてＣａを除去した層状シリコン化合物を合成し、当該層状シリコン化合物を３００℃以上で加熱して水素を離脱させたナノシリコン材料を製造したこと、及び、当該ナノシリコン材料を活物質として具備するリチウムイオン二次電池が好適な容量維持率を示すことを報告している。
【０００６】
また、非特許文献１には、３層構造ＣａＳｉ２と６層構造ＣａＳｉ２における層間隔が記載されており、３層構造ＣａＳｉ２の層間隔が６層構造ＣａＳｉ２の層間隔よりも広いことが記載されている（TABLE II）。
【先行技術文献】
【特許文献】
【０００７】
【特許文献１】特開２０１１−０９０８０６号公報
【特許文献２】特開２０１１−１２４１８０号公報
【特許文献３】国際公開第２０１４／０８０６０８号
【非特許文献】
【０００８】
【非特許文献１】PHYSICAL REVIEW B, Volume56, Number20, 1997, p.13132-p.13140
【発明の概要】
【発明が解決しようとする課題】
【０００９】
上述したように、シリコン材料の原料として用いられるＣａＳｉ２には３層構造と６層構造のものがある。そして、市販のＣａＳｉ２には、３層構造のＣａＳｉ２、６層構造のＣａＳｉ２、そして、３層構造と６層構造が混在したＣａＳｉ２がある。
【００１０】
本発明者はＣａＳｉ２を原料とした層状シリコン化合物を合成し、次いで、当該層状シリコン化合物を加熱して水素を離脱させたシリコン材料を製造し、そして、当該シリコン材料を活物質として具備するリチウムイオン二次電池を試験したところ、６層構造が多いＣａＳｉ２を原料として用いたシリコン材料を具備するリチウムイオン二次電池が、好適な初期容量を示すことを知見した。
【００１１】
かかる知見に因れば、６層構造が多いＣａＳｉ２を原料として用いることが技術的には好ましい。しかし、６層構造のＣａＳｉ２は高価であることから、産業的見地を考慮すると、廉価な３層構造のＣａＳｉ２又は廉価な３層構造と６層構造が混在したＣａＳｉ２を原料として用いることが好ましい。
【００１２】
本発明は、かかる事情に鑑みて為されたものであり、３層構造のＣａＳｉ２を簡便な方法で６層構造のＣａＳｉ２とし、当該ＣａＳｉ２を原料として用いたシリコン材料の製造方法を提供することを目的とする。
【課題を解決するための手段】
【００１３】
本発明者が鋭意検討した結果、３層構造のＣａＳｉ２を特定の温度以上で加熱し、次いで急冷することで６層構造のＣａＳｉ２が得られることを発見した。そして、本発明者はかかる発見に基づき本発明を完成させた。
【００１４】
すなわち、本発明のシリコン材料の製造方法は、３層構造ＣａＳｉ２を含むＣａＳｉ２を４００℃以上で加熱し、次いで１５０℃／ｈ以上の速度で冷却する６層構造ＣａＳｉ２製造工程、前記工程を経たＣａＳｉ２を酸と反応させて層状シリコン化合物とする層状シリコン化合物製造工程、前記層状シリコン化合物を３００℃以上で加熱しシリコン材料とするシリコン材料製造工程、を含むことを特徴とする。
【発明の効果】
【００１５】
本発明の製造方法により、廉価なＣａＳｉ２を原料として用いた場合でも、好適なシリコン材料を提供できる。
【図面の簡単な説明】
【００１６】
【図１】実施例１〜５、比較例１のＣａＳｉ２並びに６層構造ＣａＳｉ２及び３層構造ＣａＳｉ２のＸ線回折チャートである。
【図２】実施例１〜５、比較例１のＣａＳｉ２についての３層構造と６層構造の比率を示すグラフである。
【図３】参考例１〜２のＣａＳｉ２並びに６層構造ＣａＳｉ２及び３層構造ＣａＳｉ２のＸ線回折チャートである。
【図４】実施例１のシリコン材料及びシリコン結晶のＸ線回折チャートである。
【発明を実施するための形態】
【００１７】
以下に、本発明を実施するための最良の形態を説明する。なお、特に断らない限り、本明細書に記載された数値範囲「ｘ〜ｙ」は、下限ｘおよび上限ｙをその範囲に含む。そして、これらの上限値および下限値、ならびに実施例中に列記した数値も含めてそれらを任意に組み合わせることで数値範囲を構成し得る。さらに数値範囲内から任意に選択した数値を上限、下限の数値とすることができる。
【００１８】
本発明のシリコン材料の製造方法は、３層構造ＣａＳｉ２を含むＣａＳｉ２を４００℃以上で加熱し、次いで１５０℃／ｈ以上の速度で冷却する６層構造ＣａＳｉ２製造工程、前記工程を経たＣａＳｉ２を酸と反応させて層状シリコン化合物とする層状シリコン化合物製造工程、前記層状シリコン化合物を３００℃以上で加熱しシリコン材料とするシリコン材料製造工程、を含むことを特徴とする。
【００１９】
まず、６層構造ＣａＳｉ２製造工程について説明する。６層構造ＣａＳｉ２製造工程は、３層構造ＣａＳｉ２を含むＣａＳｉ２を、４００℃以上で加熱し、次いで１５０℃／ｈ以上の速度で冷却する工程である。なお、ＣａＳｉ２の結晶構造は、菱面体晶系であって反転対称のある３回軸と鏡映面を有するものであり、空間群Ｒ−３ｍで表される。ここで、「Ｒ−３ｍ」において、「−３」は上線を付した３を表したものである。そして、ＣａＳｉ２の３層構造とは、Ｃａ層及びＳｉ層を１群とした層が３群積層したものである。同様にＣａＳｉ２の６層構造とは、Ｃａ層及びＳｉ層を１群とした層が６群積層したものである。
【００２０】
６層構造ＣａＳｉ２製造工程の原料として用いられるＣａＳｉ２としては３層構造ＣａＳｉ２を含むものであればよく、市販の３層構造ＣａＳｉ２を用いても良いし、市販の３層構造と６層構造が混在したＣａＳｉ２をそのまま用いても良い。３層構造と６層構造が混在したＣａＳｉ２としては、ＪＩＳ  Ｇ２３１４で規定される鉄鋼の製造に用いられるカルシウムシリコンが廉価であるため好ましい。ＣａＳｉ２は、あらかじめ粉砕及び／又は分級を行うことで、所望の粒子径にしておいてもよい。
【００２１】
３層構造ＣａＳｉ２を４００℃以上で加熱することにより、３層構造が相転移して６層構造、他の構造又はアモルファス状態となると推定される。そして、６層構造、他の構造又はアモルファス状態となったＣａＳｉ２を急冷することで、３層構造に再転移することを抑制しつつ、６層構造ＣａＳｉ２を得ることができる。
【００２２】
以下に示す評価例１の結果から、ＣａＳｉ２における３層構造の転移温度が３５０℃近辺にあると推定されるため、６層構造ＣａＳｉ２製造工程の加熱温度は４００℃以上である。加熱温度が高いほど加熱時間を短くできるため、加熱温度は５００℃以上が好ましく、６００℃以上がより好ましく、６８０℃以上が特に好ましい。加熱温度が６８０℃以上であると、６層構造への相転移比率が著しく向上する。
【００２３】
加熱温度の上限は特に限定されないが、ＣａＳｉ２の融点が１１００℃付近にあることから、例えば１２００℃を挙げることができる。ここで、粉末状のＣａＳｉ２を用いた場合、６層構造ＣａＳｉ２製造工程の加熱温度をＣａＳｉ２の融点以下で行うと、ＣａＳｉ２の粉末状態を維持したまま当該工程を終了することができる。この場合、負極活物質としても使用し得る層状シリコン化合物を製造する際に、ＣａＳｉ２の再粉砕の必要がない。そのため、６層構造ＣａＳｉ２製造工程の加熱温度をＣａＳｉ２の融点以下で行うのが好ましい。また、以下に示す評価例１の結果から、６層構造ＣａＳｉ２製造工程の加熱温度が７００℃を超えると、３層構造ＣａＳｉ２が６層構造ＣａＳｉ２に転移する率の増加が抑えられることがわかる。これらの観点から、６層構造ＣａＳｉ２製造工程の加熱温度は１１００℃以下が好ましく、より好ましくは１０００℃以下、さらに好ましくは９００℃以下、特に好ましくは８００℃以下であるといえる。加熱時間は加熱温度に応じて適宜設定すればよい。
【００２４】
冷却速度は、１５０℃／ｈ以上であればよい。敢えて冷却速度の上限を挙げると、３００℃／ｈ、４００℃／ｈ、５００℃／ｈを例示できる。以下に示す参考例の結果から、冷却速度が５０℃／ｈの場合には、原料に６層構造ＣａＳｉ２を用いたとしても３層構造ＣａＳｉ２に転移してしまうことがわかる。このことから、冷却速度５０℃／ｈ〜１５０℃／ｈの範囲内に、主に３層構造ＣａＳｉ２が製造されるか又は主に６層構造ＣａＳｉ２が製造されるかの分岐となる冷却速度があると推定される。
【００２５】
なお、６層構造ＣａＳｉ２製造工程を経たＣａＳｉ２は、必ずしもすべてのＣａＳｉ２が６層構造を示すわけではない。６層構造ＣａＳｉ２製造工程を経たＣａＳｉ２は、原料として用いたＣａＳｉ２よりも、６層構造の割合が高くなる。
【００２６】
次に、層状シリコン化合物製造工程について説明する。層状シリコン化合物製造工程は、６層構造ＣａＳｉ２製造工程を経たＣａＳｉ２を酸と反応させて層状シリコン化合物とする工程である。
【００２７】
酸としては、フッ化水素酸、塩酸、臭化水素酸、ヨウ化水素酸、硫酸、硝酸、リン酸、蟻酸、酢酸、メタンスルホン酸、テトラフルオロホウ酸、ヘキサフルオロリン酸、ヘキサフルオロヒ素酸、フルオロアンチモン酸、ヘキサフルオロケイ酸、ヘキサフルオロゲルマン酸、ヘキサフルオロスズ(IV)酸、トリフルオロ酢酸、ヘキサフルオロチタン酸、ヘキサフルオロジルコニウム酸、トリフルオロメタンスルホン酸、フルオロスルホン酸が例示される。これらの酸を単独又は併用して使用すれば良い。
【００２８】
特に、酸としては、フッ素アニオンを生じ得る酸を採用するのが好ましい。当該酸を採用することにより、層状シリコン化合物に生じ得るＳｉ−Ｏ結合やＳｉと他の酸のアニオンとの結合（例えば、塩酸の場合にはＳｉ−Ｃｌ結合）を減少することができる。なお、層状シリコン化合物にＳｉ−Ｏ結合やＳｉ−Ｃｌ結合が存在すると、次工程のシリコン材料製造工程を経ても、シリコン材料にＳｉ−Ｏ結合やＳｉ−Ｃｌ結合が存在する場合がある。そして、Ｓｉ−Ｏ結合やＳｉ−Ｃｌ結合を有するシリコン材料を負極活物質として採用したリチウムイオン二次電池においては、Ｓｉ−Ｏ結合やＳｉ−Ｃｌ結合がリチウムイオンの移動を阻害すると推定される。
【００２９】
層状シリコン化合物製造工程にて用いる酸は、モル比にてＣａＳｉ２よりも多く用いるのが好ましい。同工程は無溶媒で行ってもよいが、目的物の分離やＣａＣｌ２などの副生物の除去の観点から溶媒として水を採用するのが好ましい。同工程の反応条件は、真空などの減圧条件又は不活性ガス雰囲気下とすることが好ましく、また、氷浴などの室温以下の温度条件とするのが好ましい。同工程の反応時間は適宜設定すれば良い。
【００３０】
酸として塩酸を用いた場合の層状シリコン化合物製造工程を理想的な反応式で示すと以下のとおりとなる。
３ＣａＳｉ２＋６ＨＣｌ→Ｓｉ６Ｈ６＋３ＣａＣｌ２
【００３１】
上記反応式において、Ｓｉ６Ｈ６が理想的な層状シリコン化合物に該当する。この反応は、３層構造又は６層構造ＣａＳｉ２のＣａが２Ｈで置換されつつ、Ｓｉ−Ｈ結合を形成すると考えることもできる。層状シリコン化合物は、原料のＣａＳｉ２におけるＳｉ層の基本骨格が維持されているため、層状をなす。
【００３２】
層状シリコン化合物製造工程においては、水存在下で行われるのが好ましく、そしてＳｉ６Ｈ６は水と反応し得るため、通常は、層状シリコン化合物がＳｉ６Ｈ６なる化合物で得られることはほとんどなく、Ｓｉ６ＨｘＯＨｙＸｚ（Ｘは酸のアニオン由来の元素若しくは基、ｘ＋ｙ＋ｚ＝６、０＜ｘ＜６、０＜ｙ＜６、０＜ｚ＜６）で表される化合物として得られる。なお、ここでは、層状シリコン化合物に残存し得るＣａなどの不可避不純物については、考慮していない。
【００３３】
上述の非特許文献１に記載されているように、３層構造ＣａＳｉ２の層間隔は６層構造ＣａＳｉ２の層間隔よりも広いことが知られている。そうすると、６層構造ＣａＳｉ２の層間には、３層構造ＣａＳｉ２の層間と比較して、水分子などが侵入しにくいと推定される。したがって、３層構造ＣａＳｉ２を原料とした層状シリコン化合物と、６層構造ＣａＳｉ２を原料とした層状シリコン化合物とでは、Ｓｉ６ＨｘＯＨｙＸｚにおけるｘ、ｙ、ｚの値が変化すると推定される。具体的には、６層構造ＣａＳｉ２を原料とした層状シリコン化合物の方が、ｘが大きく、ｙが小さくなると推定される。
【００３４】
次に、シリコン材料製造工程について説明する。同工程は、前記層状シリコン化合物を３００℃以上で加熱し、水素や水などを離脱させ、シリコン材料を得る工程である。
【００３５】
シリコン材料製造工程を理想的な反応式で示すと以下のとおりとなる。
Ｓｉ６Ｈ６→６Ｓｉ＋３Ｈ２↑
【００３６】
ただし、シリコン材料製造工程に実際に用いられる層状シリコン化合物はＳｉ６ＨｘＯＨｙＸｚ（Ｘは酸のアニオン由来の元素若しくは基、ｘ＋ｙ＋ｚ＝６、０＜ｘ＜６、０＜ｙ＜６、０＜ｚ＜６）で表される化合物であり、さらに不可避不純物も含有するため、実際に得られるシリコン材料は、ＳｉＨｕＯｖＸｗ（Ｘは酸のアニオン由来の元素若しくは基、０＜ｕ＋ｖ＋ｗ＜１、０≦ｕ＜１、０≦ｖ＜１、０≦ｗ＜１）で表され、さらに不可避不純物も含有するものとなる。上記シリコン材料の式において、ｕは０≦ｕ＜０．５の範囲内が好ましく、０≦ｕ＜０．３の範囲内がより好ましく、０≦ｕ＜０．１の範囲内がさらに好ましく、ｕ＝０が最も好ましい。上記シリコン材料の式において、ｖは０≦ｖ＜０．７の範囲内が好ましく、０≦ｖ＜０．５の範囲内がより好ましく、０≦ｖ＜０．３の範囲内がさらに好ましく、０≦ｖ≦０．２の範囲内が特に好ましい。上記シリコン材料の式において、ｗは０≦ｗ＜０．７の範囲内が好ましく、０≦ｗ＜０．５の範囲内がより好ましく、０≦ｗ＜０．３の範囲内がさらに好ましく、０≦ｗ≦０．２の範囲内が特に好ましい。
【００３７】
シリコン材料製造工程は、通常の大気下よりも酸素含有量の少ない非酸化性雰囲気下で行われるのが好ましい。非酸化性雰囲気としては、真空を含む減圧雰囲気、不活性ガス雰囲気を例示できる。加熱温度は、３５０℃〜９５０℃の範囲内が好ましく、４００℃〜８００℃の範囲内がより好ましい。加熱温度が低すぎると水素の離脱が十分でない場合があり、他方、加熱温度が高すぎるとエネルギーの無駄になる。加熱時間は加熱温度に応じて適宜設定すれば良く、また、反応系外に抜けていく水素などの量を測定しながら加熱時間を決定するのも好ましい。加熱温度及び加熱時間を適宜選択することにより、製造されるシリコン材料に含まれるアモルファスシリコン及びシリコン結晶子の割合、並びに、シリコン結晶子の大きさを調製することもでき、さらには、製造されるシリコン材料に含まれる、アモルファスシリコン及びシリコン結晶子を含むナノ水準の厚みの層の形状や大きさを調製することもできる。
【００３８】
本発明の製造方法で得られるシリコン材料（以下、「本発明のシリコン材料」ということがある。）は、例えばリチウムイオン二次電池の負極活物質として使用することができる。本発明のリチウムイオン二次電池は、本発明のシリコン材料を負極活物質として具備する。具体的には、本発明のリチウムイオン二次電池は、正極、本発明のシリコン材料を負極活物質として具備する負極、電解液及びセパレータを具備する。
【００３９】
正極は、集電体と、集電体の表面に結着させた正極活物質層を有する。
【００４０】
集電体は、リチウムイオン二次電池の放電又は充電の間、電極に電流を流し続けるための化学的に不活性な電子高伝導体をいう。集電体としては、銀、銅、金、アルミニウム、タングステン、コバルト、亜鉛、ニッケル、鉄、白金、錫、インジウム、チタン、ルテニウム、タンタル、クロム、モリブデンから選ばれる少なくとも一種、並びにステンレス鋼などの金属材料を例示することができる。集電体は公知の保護層で被覆されていても良い。集電体の表面を公知の方法で処理したものを集電体として用いても良い。
【００４１】
集電体は箔、シート、フィルム、線状、棒状、メッシュなどの形態をとることができる。そのため、集電体として、例えば、銅箔、ニッケル箔、アルミニウム箔、ステンレス箔などの金属箔を好適に用いることができる。集電体が箔、シート、フィルム形態の場合は、その厚みが１μｍ〜１００μｍの範囲内であることが好ましい。
【００４２】
正極活物質層は正極活物質、並びに必要に応じて導電助剤及び／又は結着剤を含む。
【００４３】
正極活物質としては、層状化合物のＬｉａＮｉｂＣｏｃＭｎｄＤｅＯｆ(０．２≦ａ≦１．５、０．５≦ｂ＋ｃ＋ｄ＋ｅ≦１、０≦ｅ＜１、ＤはＬｉ、Ｆｅ、Ｃｒ、Ｃｕ、Ｚｎ、Ｃａ、Ｍｇ、Ｓ、Ｓｉ、Ｎａ、Ｋ、Ａｌ、Ｚｒ、Ｔｉ、Ｐ、Ｇａ、Ｇｅ、Ｖ、Ｍｏ、Ｎｂ、Ｗ、Ｌａから選ばれる少なくとも１の元素、１．７≦ｆ≦２．２)を挙げることができる。また、正極活物質として、ＬｉＭｎ２Ｏ４、Ｌｉ２Ｍｎ２Ｏ４等のスピネル、及びスピネルと層状化合物の混合物で構成される固溶体、ＬｉＭＰＯ４、ＬｉＭＶＯ４又はＬｉ２ＭＳｉＯ４（式中のＭはＣｏ、Ｎｉ、Ｍｎ、Ｆｅのうちの少なくとも一種から選択される）などで表されるポリアニオン系化合物を挙げることができる。さらに、正極活物質として、ＬｉＦｅＰＯ４ＦなどのＬｉＭＰＯ４Ｆ（Ｍは遷移金属）で表されるタボライト系化合物、ＬｉＦｅＢＯ３などのＬｉＭＢＯ３（Ｍは遷移金属）で表されるボレート系化合物を挙げることができる。正極活物質として用いられるいずれの金属酸化物も上記の組成式を基本組成とすればよく、基本組成に含まれる金属元素を他の金属元素で置換したものも使用可能である。また、正極活物質として、充放電に寄与するリチウムイオンを含まない正極活物質材料、たとえば、硫黄単体（Ｓ）、硫黄と炭素を複合化した化合物、ＴｉＳ２などの金属硫化物、Ｖ２Ｏ５、ＭｎＯ２などの酸化物、ポリアニリン及びアントラキノン並びにこれら芳香族を化学構造に含む化合物、共役二酢酸系有機物などの共役系材料、その他公知の材料を用いることもできる。さらに、ニトロキシド、ニトロニルニトロキシド、ガルビノキシル、フェノキシルなどの安定なラジカルを有する化合物を正極活物質として採用してもよい。リチウムを含まない正極活物質材料を用いる場合には、正極および／または負極に、公知の方法により、予めイオンを添加させておく必要がある。ここで、当該イオンを添加するためには、金属または当該イオンを含む化合物を用いればよい。
【００４４】
導電助剤は、電極の導電性を高めるために添加される。そのため、導電助剤は、電極の導電性が不足する場合に任意に加えればよく、電極の導電性が十分に優れている場合には加えなくても良い。導電助剤としては化学的に不活性な電子高伝導体であれば良く、炭素質微粒子であるカーボンブラック、黒鉛、アセチレンブラック、ケッチェンブラック（登録商標）、気相法炭素繊維（Vapor Grown Carbon Fiber：ＶＧＣＦ）、および各種金属粒子などが例示される。これらの導電助剤を単独または二種以上組み合わせて活物質層に添加することができる。
【００４５】
活物質層中の導電助剤の配合割合は、質量比で、活物質：導電助剤＝１：０．００５〜１：０．５であるのが好ましく、１：０．０１〜１：０．２であるのがより好ましく、１：０．０３〜１：０．１であるのがさらに好ましい。導電助剤が少なすぎると効率のよい導電パスを形成できず、また、導電助剤が多すぎると活物質層の成形性が悪くなるとともに電極のエネルギー密度が低くなるためである。
【００４６】
結着剤は、活物質や導電助剤を集電体の表面に繋ぎ止め、電極中の導電ネットワークを維持する役割を果たすものである。結着剤としては、ポリフッ化ビニリデン、ポリテトラフルオロエチレン、フッ素ゴム等の含フッ素樹脂、ポリプロピレン、ポリエチレン等の熱可塑性樹脂、ポリイミド、ポリアミドイミド等のイミド系樹脂、アルコキシシリル基含有樹脂、ポリ（メタ）アクリル酸等のアクリル系樹脂、スチレン−ブタジエンゴム（ＳＢＲ）、カルボキシメチルセルロースを例示することができる。これらの結着剤を単独で又は複数で採用すれば良い。
【００４７】
活物質層中の結着剤の配合割合は、質量比で、活物質：結着剤＝１：０．００１〜１：０．３であるのが好ましく、１：０．００５〜１：０．２であるのがより好ましく、１：０．０１〜１：０．１５であるのがさらに好ましい。結着剤が少なすぎると電極の成形性が低下し、また、結着剤が多すぎると電極のエネルギー密度が低くなるためである。
【００４８】
負極は、集電体と、集電体の表面に結着させた負極活物質層を有する。集電体については、正極で説明したものを適宜適切に採用すれば良い。負極活物質層は負極活物質、並びに必要に応じて導電助剤及び／又は結着剤を含む。
【００４９】
負極活物質としては、本発明のシリコン材料を含むものであればよく、本発明のシリコン材料のみを採用してもよいし、本発明のシリコン材料と公知の負極活物質を併用してもよい。
【００５０】
負極に用いる導電助剤及び結着剤については、正極で説明したものを同様の配合割合で適宜適切に採用すれば良い。
【００５１】
集電体の表面に活物質層を形成させるには、ロールコート法、ダイコート法、ディップコート法、ドクターブレード法、スプレーコート法、カーテンコート法などの従来から公知の方法を用いて、集電体の表面に活物質を塗布すればよい。具体的には、活物質、溶剤、並びに必要に応じて結着剤及び／又は導電助剤を混合し、ペーストを調製する。上記溶剤としては、Ｎ−メチル−２−ピロリドン、メタノール、メチルイソブチルケトン、水を例示できる。該ペーストを集電体の表面に塗布後、乾燥する。電極密度を高めるべく、乾燥後のものを圧縮しても良い。
【００５２】
電解液は、非水溶媒と非水溶媒に溶解した電解質とを含んでいる。
【００５３】
非水溶媒としては、環状エステル類、鎖状エステル類、エーテル類等が使用できる。環状エステル類としては、エチレンカーボネート、プロピレンカーボネート、ブチレンカーボネート、ガンマブチロラクトン、ビニレンカーボネート、２−メチル−ガンマブチロラクトン、アセチル−ガンマブチロラクトン、ガンマバレロラクトンを例示できる。鎖状エステル類としては、ジメチルカーボネート、ジエチルカーボネート、ジブチルカーボネート、ジプロピルカーボネート、エチルメチルカーボネート、プロピオン酸アルキルエステル、マロン酸ジアルキルエステル、酢酸アルキルエステル等を例示できる。エーテル類としては、テトラヒドロフラン、２−メチルテトラヒドロフラン、１，４−ジオキサン、１，２−ジメトキシエタン、１，２−ジエトキシエタン、１，２−ジブトキシエタンを例示できる。非水溶媒としては、上記具体的な溶媒の化学構造のうち一部又は全部の水素がフッ素に置換した化合物を採用しても良い。
【００５４】
電解質としては、ＬｉＣｌＯ４、ＬｉＡｓＦ６、ＬｉＰＦ６、ＬｉＢＦ４、ＬｉＣＦ３ＳＯ３、ＬｉＮ（ＣＦ３ＳＯ２）２等のリチウム塩を例示できる。
【００５５】
電解液としては、エチレンカーボネート、ジメチルカーボネート、プロピレンカーボネート、ジエチルカーボネートなどの非水溶媒に、ＬｉＣｌＯ４、ＬｉＰＦ６、ＬｉＢＦ４、ＬｉＣＦ３ＳＯ３などのリチウム塩を０．５ｍｏｌ／Ｌから１．７ｍｏｌ／Ｌ程度の濃度で溶解させた溶液を例示できる。
【００５６】
セパレータは、正極と負極とを隔離し、両極の接触による電流の短絡を防止しつつ、リチウムイオンを通過させるものである。セパレータとしては、ポリテトラフルオロエチレン、ポリプロピレン、ポリエチレン、ポリイミド、ポリアミド、ポリアラミド（Ａｒｏｍａｔｉｃ  ｐｏｌｙａｍｉｄｅ）、ポリエステル、ポリアクリロニトリル等の合成樹脂、セルロース、アミロース等の多糖類、フィブロイン、ケラチン、リグニン、スベリン等の天然高分子、セラミックスなどの電気絶縁性材料を１種若しくは複数用いた多孔体、不織布、織布などを挙げることができる。また、セパレータは多層構造としてもよい。
【００５７】
次に、リチウムイオン二次電池の製造方法について説明する。
【００５８】
正極および負極に必要に応じてセパレータを挟装させ電極体とする。電極体は、正極、セパレータ及び負極を重ねた積層型、又は、正極、セパレータ及び負極を捲いた捲回型のいずれの型にしても良い。正極の集電体および負極の集電体から外部に通ずる正極端子および負極端子までの間を、集電用リード等を用いて接続した後に、電極体に電解液を加えてリチウムイオン二次電池とするとよい。また、本発明のリチウムイオン二次電池は、電極に含まれる活物質の種類に適した電圧範囲で充放電を実行されればよい。
【００５９】
本発明のリチウムイオン二次電池の形状は特に限定されるものでなく、円筒型、角型、コイン型、ラミネート型等、種々の形状を採用することができる。
【００６０】
本発明のリチウムイオン二次電池は、車両に搭載してもよい。車両は、その動力源の全部あるいは一部にリチウムイオン二次電池による電気エネルギーを使用している車両であればよく、たとえば、電気車両、ハイブリッド車両などであるとよい。車両にリチウムイオン二次電池を搭載する場合には、リチウムイオン二次電池を複数直列に接続して組電池とするとよい。リチウムイオン二次電池を搭載する機器としては、車両以外にも、パーソナルコンピュータ、携帯通信機器など、電池で駆動される各種の家電製品、オフィス機器、産業機器などが挙げられる。さらに、本発明のリチウムイオン二次電池は、風力発電、太陽光発電、水力発電その他電力系統の蓄電装置及び電力平滑化装置、船舶等の動力及び／又は補機類の電力供給源、航空機、宇宙船等の動力及び／又は補機類の電力供給源、電気を動力源に用いない車両の補助用電源、移動式の家庭用ロボットの電源、システムバックアップ用電源、無停電電源装置の電源、電動車両用充電ステーションなどにおいて充電に必要な電力を一時蓄える蓄電装置に用いてもよい。
【００６１】
以上、本発明の実施形態を説明したが、本発明は、上記実施形態に限定されるものではない。本発明の要旨を逸脱しない範囲において、当業者が行い得る変更、改良等を施した種々の形態にて実施することができる。
【実施例】
【００６２】
以下に、実施例および比較例などを示し、本発明をより具体的に説明する。なお、本発明は、これらの実施例によって限定されるものではない。以下において、特に断らない限り、「部」とは質量部を意味し、「％」とは質量％を意味する。
【００６３】
（実施例１）
以下のとおり、実施例１のシリコン材料を製造した。
ＣａＳｉ２として、ＪＩＳ  Ｇ２３１４で規定される鉄鋼の製造に用いられるカルシウムシリコンを準備した。当該ＣａＳｉ２には、３層構造ＣａＳｉ２及び６層構造ＣａＳｉ２が２２：７８の比率で含まれる。ＣａＳｉ２を乳鉢で粉砕し、６０メッシュの篩にかけた。６０メッシュ篩ｐａｓｓのＣａＳｉ２を以下の工程に用いた。
【００６４】
・６層構造ＣａＳｉ２製造工程
上記ＣａＳｉ２５０ｇをアルミナ製の坩堝に入れ、アルゴンガス雰囲気下の炉で７００℃、１２時間加熱した。アルゴンガス雰囲気下の炉内で、加熱後のＣａＳｉ２を室温まで冷却速度１５０℃／ｈで冷却した。このようにして得たＣａＳｉ２を実施例１のＣａＳｉ２とする。
【００６５】
・層状シリコン化合物製造工程
氷浴中の３６質量％ＨＣｌ水溶液１００ｍＬに、アルゴンガス気流中にて上記実施例１のＣａＳｉ２１０ｇを加え、撹拌した。反応液から発泡の出現が無くなったのを確認した後に、さらに９０分間撹拌した。反応液を濾過し、残渣を蒸留水、エタノール及びアセトンで洗浄し、さらに、室温で１２時間以上減圧乾燥して８ｇの層状シリコン化合物を得た。
【００６６】
・シリコン材料製造工程
上記層状シリコン化合物８ｇをアルゴンガス雰囲気下、５００℃で１時間加熱し、実施例１のシリコン材料を得た。
【００６７】
（実施例２）
６層構造ＣａＳｉ２製造工程の加熱温度を５００℃とした以外は、実施例１と同様の方法で、実施例２のシリコン材料を得た。
【００６８】
（実施例３）
６層構造ＣａＳｉ２製造工程の加熱温度を６５０℃とした以外は、実施例１と同様の方法で、実施例３のシリコン材料を得た。
【００６９】
（実施例４）
６層構造ＣａＳｉ２製造工程の加熱温度を８００℃とした以外は、実施例１と同様の方法で、実施例４のシリコン材料を得た。
【００７０】
（実施例５）
６層構造ＣａＳｉ２製造工程の加熱温度を９００℃とした以外は、実施例１と同様の方法で、実施例５のシリコン材料を得た。
【００７１】
（比較例１）
６層構造ＣａＳｉ２製造工程を行わなかった以外は、実施例１と同様の方法で、比較例１のシリコン材料を得た。
【００７２】
（参考例１）
ＣａＳｉ２として６層構造ＣａＳｉ２のみを含むものを準備した。
上記ＣａＳｉ２１０ｇを炭素製の坩堝に入れ、アルゴンガス雰囲気下の炉で９００℃、１２時間加熱した。アルゴンガス雰囲気下の炉内で、加熱後のＣａＳｉ２を室温まで冷却速度１５０℃／ｈで冷却し、参考例１のＣａＳｉ２を得た。
【００７３】
（参考例２）
冷却速度を５０℃／ｈとした以外は、参考例１と同様の方法で、参考例２のＣａＳｉ２を得た。
【００７４】
（評価例１）
粉末Ｘ線回折装置にて、実施例１〜５、比較例１、参考例１〜２のＣａＳｉ２のＸ線回折を測定した。なお、比較例１のＣａＳｉ２とは、実施例１〜５の６層構造ＣａＳｉ２製造工程における原料である。実施例１〜５、比較例１のＣａＳｉ２について、得られたＸ線回折チャートを図１に示す。図１のＸ線回折チャートには、結晶データベースから引用した６層構造ＣａＳｉ２と３層構造ＣａＳｉ２のＸ線回折パターンについても記した。
【００７５】
図１から、比較例１のＸ線回折チャートには６層構造ＣａＳｉ２と３層構造ＣａＳｉ２の特徴的なピークが観察されることから、比較例１のＣａＳｉ２は６層構造ＣａＳｉ２と３層構造ＣａＳｉ２の混合物であることがわかる。以下、加熱温度の上昇に伴い、比較例１のＸ線回折チャートに観察された３層構造ＣａＳｉ２に特徴的な左側の下矢印のピーク強度及び右側の下矢印のピーク強度が減少し、かつ、６層構造ＣａＳｉ２に特徴的な４２°付近の上矢印のピーク強度が増加しているのがわかる。すなわち、加熱温度の上昇に伴い、より多くの３層構造ＣａＳｉ２が６層構造ＣａＳｉ２に相転移したといえる。
【００７６】
次に、株式会社リガクの統合粉末Ｘ線解析ソフトウェアＰＤＸＬのＷＰＰＦ（Whole Powder Pattern Fitting）法を用いて、実施例１〜５、比較例１のＣａＳｉ２についてのＸ線回折の結果から、各ＣａＳｉ２における３層構造と６層構造の比率を算出した。加熱温度の順に示した結果を表１に示し、６層構造の比率を示したグラフを図２に示す。
【００７７】
【表１】
2016041644.tif 000003
【００７８】
表１及び図２の結果から、加熱温度が上昇するに従い、６層構造の比率が高くなることがわかる。特に、加熱温度６５０℃から７００℃での６層構造の比率の向上は著しく、６８０℃付近に変曲点となる温度が存在すると推定される。また、図２のグラフに記載した点線の交点から、３５０℃近辺に３層構造ＣａＳｉ２の転移温度があると推定されるため、少なくとも４００℃以上の加熱温度であれば３層構造ＣａＳｉ２が６層構造ＣａＳｉ２に相転移可能と推定される。
【００７９】
また、参考例１〜２のＣａＳｉ２について、得られたＸ線回折チャートを図３に示す。図３のＸ線回折チャートには、結晶データベースから引用した６層構造ＣａＳｉ２と３層構造ＣａＳｉ２のＸ線回折パターンについても記した。
【００８０】
図３から、冷却速度１５０℃／ｈの参考例１のＣａＳｉ２は６層構造であり、冷却速度５０℃／ｈの参考例２のＣａＳｉ２は３層構造であることがわかる。すなわち、原料のＣａＳｉ２が６層構造であったとしても、冷却速度５０℃／ｈでは３層構造に相転移することがわかる。
【００８１】
（評価例２）
比較例１のＣａＳｉ２、並びに、実施例１及び比較例１のシリコン材料の組成分析を、酸素については酸素窒素分析装置ＥＭＧＡ（株式会社堀場製作所）を用い、酸素以外の元素については蛍光Ｘ線分析装置を用いて行った。結果を表２に示す。表中の数値は質量％である。
【００８２】
【表２】
2016041644.tif 000004
【００８３】
実施例１のシリコン材料は、比較例１のシリコン材料と比較して、酸素の含有量が少ないのがわかる。両者の酸素含有量の差は原料のＣａＳｉ２の層構造の違いに因ると考えられる。
【００８４】
（評価例３）
粉末Ｘ線回折装置にて、実施例１のシリコン材料のＸ線回折を測定した。得られたＸ線回折チャートを図４に示す。図４のＸ線回折チャートには、結晶データベースから引用したシリコン結晶のＸ線回折パターンについても記した。
【００８５】
図４から、実施例１のシリコン材料にはシリコン結晶が存在することがわかる。また、図４を精緻に観察すると、２０〜３５°にアモルファスシリコンに由来するハローパターンがあるのがわかる。
【００８６】
（実施例６）
実施例１のシリコン材料を用いて、以下のとおり、実施例６のリチウムイオン二次電池を製造した。
【００８７】
負極活物質として実施例１のシリコン材料を４５質量部、さらに負極活物質として黒鉛を４０質量部、結着剤としてポリアミドイミドを１０質量部、導電助剤としてアセチレンブラックを５質量部及び適量のＮ−メチル−２−ピロリドンを混合してスラリーとした。
【００８８】
集電体として厚さ２０μｍの電解銅箔を準備した。該銅箔の表面に、ドクターブレードを用いて上記スラリーが膜状になるように塗布した。スラリーが塗布された銅箔を８０℃で２０分間乾燥することでＮ−メチル−２−ピロリドンを揮発により除去し、その結果、表面に負極活物質層が形成された銅箔を得た。該銅箔を負極活物質層の厚みが２０μｍとなるように、ロールプレス機で圧縮して接合物を得た。この接合物を２００℃で２時間減圧加熱乾燥し、実施例６の電極とした。
【００８９】
実施例６の電極を径１１ｍｍに裁断し、評価極とした。金属リチウム箔を径１３ｍｍに裁断し対極とした。セパレータとしてガラスフィルター（ヘキストセラニーズ社）及び単層ポリプロピレンであるｃｅｌｇａｒｄ２４００（ポリポア株式会社）を準備した。また、エチレンカーボネート５０容量部及びジエチルカーボネート５０容量部を混合した溶媒にＬｉＰＦ6を１ｍｏｌ／Ｌで溶解した電解液を準備した。対極、ガラスフィルター、ｃｅｌｇａｒｄ２４００、評価極の順に、２種のセパレータを対極と評価極で挟持し電極体とした。この電極体をコイン型電池ケースＣＲ２０３２（宝泉株式会社）に収容し、さらに電解液を注入して、コイン型電池を得た。これを実施例６のリチウムイオン二次電池とした。
【００９０】
（比較例２）
負極活物質として実施例１のシリコン材料の代わりに比較例１のシリコン材料を採用した以外は、実施例６と同様の方法で、比較例２のリチウムイオン二次電池を製造した。
【００９１】
（評価例４）
実施例６及び比較例２のリチウムイオン二次電池につき、評価極の対極に対する電圧が０．０１Ｖになるまで０．１Ｃレートで放電を行い、１０分後に、評価極の対極に対する電圧が０．０８Ｖになるまで０．１Ｃレートで充電を行った。このときの放電容量及び充電容量を測定し、さらに、（充電容量／放電容量）×１００を初期効率（％）として算出した。結果を表３に示す。
【００９２】
なお、評価例４では、評価極にＬｉを吸蔵させることを放電といい、評価極からＬｉを放出させることを充電という。また、０．１Ｃとは一定電流において１０時間で電池を完全充電または放電させるために要する電流値を意味する。
【００９３】
【表３】
2016041644.tif 000005
【００９４】
実施例６のリチウムイオン二次電池の初期効率は、比較例２のリチウムイオン二次電池の初期効率よりも優れていた。この結果は、実施例６のリチウムイオン二次電池に用いたシリコン材料の酸素量が比較例のそれよりも少ないので、シリコン材料中の酸素に因り不可逆的に補足されるリチウムイオンの量が、実施例６のリチウムイオン二次電池においては減少したためと考察される。
【００９５】
本発明の製造方法で得られたシリコン材料が好適なことが裏付けられた。
【図１】
2016041644.tif 000006
【図２】
2016041644.tif 000007
【図３】
2016041644.tif 000008
【図４】
2016041644.tif 000009